(57)【要約】【課題】濃色表現、遮熱性及び耐候性のバランスが良好な化粧シートを提供する。【解決手段】基材と、基材上に形成されたベタ印刷層と、前記ベタ印刷上に形成された少なくとも一以上の絵柄層とを有する化粧シートであって、前記基材は赤外線反射性を有する基材であり、前記ベタ印刷層は顔料及びバインダー樹脂を含み、前記顔料として、アゾメチンアゾ系化合物及び／又はペリレン系化合物と、酸化鉄と、酸化チタンとを含み、前記化粧シートの前記基材とは反対側の表面からＪＩＳ  Ｚ８７８１−４：２０１３に準拠して測定したＣＩＥ（国際照明委員会）Ｌ＊ａ＊ｂ＊表色系におけるＬ＊値の平均が４０以下である、化粧シート。【選択図】図１
2020151902.tif 000002
【特許請求の範囲】
【請求項１】
基材と、基材上に形成されたベタ印刷層と、前記ベタ印刷上に形成された少なくとも一以上の絵柄層とを有する化粧シートであって、前記基材は赤外線反射性を有する基材であり、前記ベタ印刷層は顔料及びバインダー樹脂を含み、前記顔料として、アゾメチンアゾ系化合物及び／又はペリレン系化合物と、酸化鉄と、酸化チタンとを含み、前記化粧シートの前記基材とは反対側の表面からＪＩＳ  Ｚ８７８１−４：２０１３に準拠して測定したＣＩＥ（国際照明委員会）Ｌ＊ａ＊ｂ＊表色系におけるＬ＊値の平均が４０以下である、化粧シート。
【請求項２】
前記ベタ印刷層及び前記絵柄層がカーボンブラックを実質的に含有しない、請求項１に記載の化粧シート。
【請求項３】
前記ベタ印刷層及び前記絵柄層は、前記基材から離れた側に配置される層ほど、アゾメチンアゾ系化合物及びペリレン系化合物の含有割合が少ない、請求項１又は２に記載の化粧シート。
【請求項４】
前記絵柄層のうち、前記基材から最も離れた側に配置される絵柄層は、アゾメチンアゾ系化合物及びペリレン系化合物を含有しない、請求項１〜３の何れか１項に記載の化粧シート。
【請求項５】
ベタ印刷層中の、アゾメチンアゾ系化合物及びペリレン系化合物の総量をＡ、酸化鉄の総量をＢ、酸化チタンの総量をＣとした際に、下記式（１）を満たす、請求項１〜４の何れか１項に記載の化粧シート。
３≦（Ｂ＋Ｃ）／Ａ≦１３  （１）
【請求項６】
前記赤外線反射性を有する基材が酸化チタンを含む、請求項１〜５の何れか１項に記載の化粧シート。
【請求項７】
前記絵柄層は、導管、秋材及び節から選ばれる１種以上の模様を形成してなる、請求項１〜６の何れか１項に記載の化粧シート。
【請求項８】
被着材と請求項１〜７の何れか１項に記載の化粧シートとを有する化粧材。
【発明の詳細な説明】
【技術分野】
【０００１】
本発明は、化粧シート及びこれを用いた化粧材に関する。
【背景技術】
【０００２】
床、壁、窓、扉、手すり、塀、柵、簀子等の建築物や構造物は、金属部材、樹脂部材及び木質部材等の基体（被着材）上に、意匠性を高めるために化粧シートを貼り合せてなるものが提案されている。なお、以下、基体（被着材）上に化粧シートを貼り合わせたものを「化粧材」と称する。
【０００３】
これら化粧シートは、高級感を付与するために黒等の濃色に調製される場合がある。化粧シートを濃色に調整するためには、通常、汎用の黒色顔料であるカーボンブラックを用いて絵柄を形成している。
しかし、カーボンブラックは赤外線を吸収するため、太陽光の照射を多く受ける場所でカーボンブラックを含む化粧材を用いた場合、化粧シートの温度が上昇することによって、化粧材の変形、被着材と化粧シートの剥離などの不具合が生じる場合がある。すなわち、カーボンブラックを用いた化粧シートは、遮熱性が不十分なものであった。
濃色系の化粧シートの遮熱性の問題を解決することを目的として、例えば特許文献１の技術が提案されている。
【先行技術文献】
【特許文献】
【０００４】
【特許文献１】特許第６１１１５５９号公報
【発明の概要】
【発明が解決しようとする課題】
【０００５】
特許文献１の遮熱化粧シートは、酸化チタン等の赤外線を反射する顔料を含む着色フィルム上に、アゾメチンアゾ系顔料からなる赤外線透過性の黒色顔料によって濃色の絵柄模様層を形成してなるものである。
【０００６】
特許文献１で用いているアゾメチンアゾ系顔料は、可視光線帯域３８０〜７８０ｎｍの吸収率は高く黒色であるものの赤外線帯域、特に温度上昇への寄与が高い７８０〜２５００ｎｍの帯域では吸収率は低く赤外線の吸収を抑制し得るため、絵柄模樣層に入射した赤外線は該絵柄模樣層を透過し、その背面に在る赤外線反射性の着色フィルム表面で反射し、再度該絵柄模樣層を透過して空中に戻される。このため、特許文献１の遮熱化粧シートの遮熱性は比較的良好である。
【０００７】
しかし、特許文献１の遮熱化粧シートは、遮熱性は比較的良好であるものの、耐候性が十分ではなく、経時的に色味が変化するという問題があった。
【０００８】
本発明は、このような状況下になされたものであり、濃色表現、遮熱性及び耐候性のバランスが良好な化粧シート、及び、これを用いた化粧材を提供することを課題とする。
【課題を解決するための手段】
【０００９】
上記課題を解決すべく、本発明は、以下の［１］〜［２］を提供する。
［１］基材と、基材上に形成されたベタ印刷層と、前記ベタ印刷上に形成された少なくとも一以上の絵柄層とを有する化粧シートであって、前記基材は赤外線反射性を有する基材であり、前記ベタ印刷層は顔料及びバインダー樹脂を含み、前記顔料として、アゾメチンアゾ系化合物及び／又はペリレン系化合物と、酸化鉄と、酸化チタンとを含み、前記化粧シートの前記基材とは反対側の表面からＪＩＳ  Ｚ８７８１−４：２０１３に準拠して測定したＣＩＥ（国際照明委員会）Ｌ＊ａ＊ｂ＊表色系におけるＬ＊値の平均が４０以下である、化粧シート。
［２］被着材と上記［１］に記載の化粧シートとを有する化粧材。
【発明の効果】
【００１０】
本発明によれば、濃色表現、遮熱性及び耐候性のバランスが良好な化粧シート、及び、これを用いた化粧材を提供できる。
【図面の簡単な説明】
【００１１】
【図１】本発明の化粧シートの一実施形態を示す断面図である。
【図２】本発明の化粧シートのその他の実施形態を示す断面図である。
【発明を実施するための形態】
【００１２】
［化粧シート］
本発明の化粧シートは、基材と、基材上に形成されたベタ印刷層と、前記ベタ印刷上に形成された少なくとも一以上の絵柄層とを有する化粧シートであって、前記基材は赤外線反射性を有する基材であり、前記ベタ印刷層は顔料及びバインダー樹脂を含み、前記顔料として、アゾメチンアゾ系化合物及び／又はペリレン系化合物と、酸化鉄と、酸化チタンとを含み、前記化粧シートの前記基材とは反対側の表面からＪＩＳ  Ｚ８７８１−４：２０１３に準拠して測定したＣＩＥ（国際照明委員会）Ｌ＊ａ＊ｂ＊表色系におけるＬ＊値の平均が４０以下であるものである。
【００１３】
本明細書において、赤外線とは、波長７８０〜２５００ｎｍの光（いわゆる「近赤外線」）のことを言うものとする。
【００１４】
図１〜２は、化粧シート１００の実施の形態を示す断面図である。
図１〜２の化粧シート１００は、赤外線反射性を有する基材１０上にベタ印刷層２０を有し、ベタ印刷層２１上に絵柄層３１、３２を有している。なお、図１の化粧シート１００では絵柄層３１及び絵柄層３２が並列に形成され、図２の化粧シートでは絵柄層３２は絵柄層３１上に形成されている。
【００１５】
＜基材＞
基材は、赤外線反射性を有する基材が用いられる。赤外線反射性を有する基材としては、バインダー樹脂及び赤外線反射性を有する顔料を含むものが挙げられる。
なお、以下、「赤外線反射性を有する基材」のことを「基材」と略称する場合がある。
【００１６】
バインダー樹脂としては、ポリオレフィン樹脂、ポリエステル樹脂、ポリカーボネート樹脂、アクリロニトリル−ブタジエン−スチレン樹脂（以下、「ＡＢＳ樹脂」とも称する。）、アクリル樹脂、塩化ビニル樹脂等の熱可塑性樹脂が好適に使用される。
これらの中で、より優れた耐候性及び耐傷性等の表面特性及びラッピング加工等の加工適性を得る観点から、ポリオレフィン樹脂、塩化ビニル樹脂、ポリエステル樹脂、ポリカーボネート樹脂及びＡＢＳ樹脂が好ましく、加工適性の観点からポリオレフィン樹脂及び塩化ビニル樹脂がより好ましい。
【００１７】
ポリオレフィン樹脂としては、特に限定されず、例えば、ポリエチレン（低密度、中密度、高密度）、ポリプロピレン、ポリメチルペンテン、ポリブテン、エチレン−プロピレン共重合体、プロピレン−ブテン共重合体、エチレン−酢酸ビニル共重合体、エチレン−アクリル酸共重合体、エチレン−プロピレン−ブテン共重合体、ポリオレフィン系熱可塑性エラストマー等が挙げられる。中でも、より優れた耐候性及び耐傷性等の表面特性を得る観点から、ポリエチレン（低密度、中密度、高密度）、ポリプロピレン、エチレン−プロピレン共重合体、プロピレン−ブテン共重合体が好ましい。
また、塩化ビニル樹脂としては、重合度６５０〜３５００のものが好ましい。塩化ビニル樹脂は可塑剤と併用することが好ましい。該可塑剤としては、トリメリット酸トリオクチル、トリメリット酸トリデシルなどのトリメリット酸トリアルキル、アジピン酸とアルキレングリコールとのオリゴエステル、その末端をアルカノール変性したものやアルカン酸変性またはアルケン酸変性したもの、ＤＵＰなどの炭素数が１２以上のアルキル基をもつフタル酸エステルが好適である。
【００１８】
赤外線反射性を有する顔料としては、白色顔料、金属顔料、マンガンとマンガン以外の少なくとも１種の金属元素を含む複合酸化物（以下、「マンガンを含む複合酸化物」と称する場合がある。）等の無機顔料等が挙げられる。これらの中でも白色顔料は赤外線の吸収が少ないため、遮熱性の観点で好適である。
【００１９】
白色顔料としては酸化チタン等が挙げられる。酸化チタンは、アナターゼ型、ブルッカイト型及びルチル型があるが、光触媒活性の低いルチル型であることが好ましい。
白色顔料以外の無機顔料としては、酸化鉄、酸化亜鉛等が挙げられる。
【００２０】
金属顔料としてはアルミニウム、銀、真鍮等が挙げられる。
マンガンを含む複合酸化物に含まれるマンガン以外の金属元素は、特に限定されず、１種単独であってもよいし、２種以上の組み合わせであってもよい。マンガン以外の金属元素の具体例としては、カルシウム、バリウム等の第２族元素；イットリウム、ランタン、プラセオジム；ネオジム等の第３族元素、チタン、ジルコニウム等の第４族元素；ホウ素、アルミニウム、ガリウム、インジウム等の第１３族元素；アンチモン、ビスマス等の第１５族元素等の金属元素が挙げられる。これらのなかでも、第２族元素、第４族元素、第１５族元素が好ましく、カルシウム、チタン、及びビスマスがより好ましく、カルシウム及びチタンがさらに好ましい。
マンガンを含む複合酸化物の特に好ましい具体例としては、マンガン、カルシウム及びチタンを含む複合酸化物が挙げられる。マンガンを含む複合酸化物の構造は、特に限定されるものではないが、構造としての安定性、遮熱性及び意匠性等の観点から、ペロブスカイト構造、斜方晶構造、六方晶構造等であることが好ましく、ペロブスカイト構造であることがより好ましい。
上述したマンガンを含む複合酸化物は、例えば、国際公開番号ＷＯ２０１６／１２５９０７Ａ１に記載されている。
【００２１】
基材中の赤外線反射性を有する顔料の含有量は、赤外線反射率を高める観点から、バインダー樹脂１００質量部に対し、好ましくは１質量部以上、より好ましくは３質量部以上、さらに好ましくは５質量部以上である。また、化粧シートの成形性の観点から、上限としては好ましくは５０質量部以下、より好ましくは４０質量部以下、さらに好ましくは３０質量部以下、よりさらに好ましくは２０質量部以下である。
【００２２】
基材中には、本発明の効果を阻害しない範囲で、赤外線反射性を有する顔料以外の顔料を含有していてもよい。
【００２３】
基材には、必要に応じて、添加剤が配合されてもよい。添加剤としては、例えば、水酸化マグネシウム等の難燃剤、酸化防止剤、滑剤、発泡剤、酸化防止剤、紫外線吸収剤、光安定剤等が挙げられる。添加剤の配合量は特に制限はなく、要求特性等に応じて適宜設定できる。
【００２４】
基材に添加する紫外線吸収剤としては、特に制限はなく、例えば、ベンゾトリアゾール系紫外線吸収剤、ベンゾフェノン系紫外線吸収剤、トリアジン系紫外線吸収剤等が挙げられる。
光安定剤としては、例えばヒンダードアミン系光安定剤が好ましく、中でも（メタ）アクリロイル基、ビニル基、アリル基等のエチレン性二重結合である官能基等を有する反応性基含有ヒンダードアミン系光安定剤が好ましく挙げられる。
【００２５】
ヒンダードアミン系光安定剤としては、例えば、２，２，６，６−テトラメチル−４−ピペリジル（メタ）アクリレート、１，２，２，６，６−ペンタメチル−４−ピペリジル（メタ）アクリレート等の分子中にエチレン性不飽和基である（メタ）アクリロイル基を有するヒンダードアミン系光安定剤；また、２，２，６，６−テトラメチル−４−ピペリジルベンゾエート、４−ベンゾイルオキシ−２，２，６，６−テトラメチルピペリジン等の各種有機酸由来のヒンダードアミン系光安定剤；１−（２−ヒドロキシエチル）−２，２，６，６−テトラメチル−４−ピペリジノ−ルとコハク酸ジエチルとの重縮合物、１，６−ビス（２，２，６，６−テトラメチル−４−ピペリジルアミノ）ヘキサンと２，４−ジクロロ−６−モルホリノ−ｓ−トリアジンとの重縮合物等の重縮合物系ヒンダードアミン系光安定剤；１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８−１２−テトラアザドデカン等が好ましく挙げられる。
【００２６】
基材中の紫外線吸収剤の含有量は、バインダー樹脂１００質量部に対し、好ましくは０．１質量部以上、より好ましくは０．２質量部以上、更に好ましくは０．３質量部以上であり、上限として好ましくは５質量部以下、より好ましくは３質量部以下、更に好ましくは２質量部以下である。
また、基材中の光安定剤の含有量は、バインダー樹脂１００質量部に対し、好ましくは０．５質量部以上、より好ましくは１質量部以上、更に好ましくは３質量部以上であり、上限として好ましくは１０質量部以下、より好ましくは８質量部以下、更に好ましくは６質量部以下である。
基材中の紫外線吸収剤、光安定剤の含有量が上記範囲内であると、ブリードアウトしにくく、優れた添加効果が得られる。
【００２７】
基材は、単層構造であってもよく、同種あるいは異種の層を二以上有する複層構造であってもよい。
基材の厚さは、取り扱い性及び強度のバランスの観点から、２０μｍ以上が好ましく、３０μｍ以上がより好ましく、４０μｍ以上がさらに好ましい。上限としては、２００μｍ以下が好ましく、１６０μｍ以下がより好ましく、１００μｍ以下がさらに好ましい。
【００２８】
基材は、ベタ印刷層等の化粧シートを構成する他の層との密着性の向上のため、あるいは、被着材との接着性の強化等のために、その片面又は両面に、酸化法、凹凸化法等の物理的表面処理、又は化学的表面処理等の表面処理を施すことができる。
酸化法としては、例えばコロナ放電処理、クロム酸化処理、火炎処理、熱風処理、オゾン−紫外線処理法等が挙げられ、凹凸化法としては、例えばサンドブラスト法、溶剤処理法等が挙げられる。これらの表面処理は、基材の種類に応じて適宜選択されるが、一般にはコロナ放電処理法が、表面処理の効果及び操作性等の面から好ましく用いられる。
また、基材と他の層との層間密着性の向上、被着材との接着性の強化等のために、基材にプライマー層、裏面プライマー層を形成する等の処理を施してもよい。これらのプライマー層については、後述する。
【００２９】
基材は、ＪＩＳ  Ｋ５６０２：２００８に準拠して測定した波長７８０〜２５００ｎｍの分光反射率の平均が３０％以上であることが好ましく、３５％以上であることがより好ましい。基材の波長７８０〜２５００ｎｍの分光反射率の平均の上限は特に限定されないが、通常は５０％以下である。
【００３０】
＜ベタ印刷層＞
ベタ印刷層は顔料及びバインダー樹脂を含む。
ベタ印刷層は、基材上の全面に形成するいわゆる「全ベタ印刷層」である必要はない。しかしながら、基材の色味を隠蔽しやすくするとともに、化粧シートのＬ＊値の平均を４０以下にしやすくするために、ベタ印刷層は、基材の全面積の９０％以上を覆うことが好ましく、９５％以上を覆うことがより好ましく、９９％以上を覆うことがさらに好ましく、１００％を覆うことがよりさらに好ましい。
【００３１】
＜＜顔料＞＞
ベタ印刷層は、顔料として、アゾメチンアゾ系化合物及び／又はペリレン系化合物と、酸化鉄と、酸化チタンとを含む。
【００３２】
−アゾメチンアゾ系化合物及び／又はペリレン系化合物−
アゾメチンアゾ系化合物及び／又はペリレン系化合物は黒色の有機系顔料である。
ベタ印刷層の顔料として、アゾメチンアゾ系化合物及び／又はペリレン系化合物を含まない場合、化粧シートのＬ＊値の平均を４０以下として、化粧シートを濃色化することが困難となる。また、ベタ印刷層の顔料として、アゾメチンアゾ系化合物及び／又はペリレン系化合物以外の黒色顔料を用いた場合、化粧シートを濃色化したとしても、遮熱性を満足しにくくなる。
なお、本明細書において「濃色」とは、濃灰色、深緑色、紺色、黒色、濃紫色、臙脂（えんじ）色、焦茶色等の、明度及び彩度が低い感じのする色のことをいう。
【００３３】
アゾメチンアゾ系顔料は、テトラクロロフタルイミドとアミノアニリンの反応化合物であるジアゾニウム基を有するものである。
ペリレン系顔料は、ペリレンテトラカルボン酸二無水物の六員環を構成している酸素原子２個を脱落させた構造を有する顔料であり、ペリレンブラック等が挙げられる。
【００３４】
アゾメチンアゾ系化合物及びペリレン系化合物は、ベタ印刷層に両方とも含まれていてもよいし、何れか一方のみが含まれていてもよい。
【００３５】
−酸化鉄−
酸化鉄は、アゾメチンアゾ系化合物及び／又はペリレン系化合物を保護して、その耐候性を向上し、ひいては化粧シートの耐候性を向上する役割を有する。なお、後述する酸化チタンも、アゾメチンアゾ系化合物及び／又はペリレン系化合物の耐候性を向上することができるが、酸化鉄を用いずに酸化チタンのみを用いた場合、化粧シートのＬ＊値の平均を４０以下として、化粧シートを濃色化することが困難となる。
すなわち、ベタ印刷層の酸化鉄は、化粧シートの耐候性を良好にするとともに、化粧シートを濃色化する役割を有する。また、ベタ印刷層の酸化鉄は、化粧シートを木目調の色合いにしやすい点でも好ましい。
【００３６】
酸化鉄としては、分子式ＦｅＯＯＨで表される黄色酸化鉄、分子式Ｆｅ２Ｏ３で表される赤色酸化鉄が挙げられる。また、酸化鉄としては、分子式Ｆｅ３Ｏ４で表される黒色酸化鉄も挙げられるが、黒色酸化鉄は、黄色酸化鉄及び赤色酸化鉄よりも赤外線を吸収しやすく、遮熱性の観点で不利である。このため、酸化鉄としては、黄色酸化鉄及び赤色酸化鉄が好ましく、ベタ印刷層の明度及び色相の調整の観点から、黄色酸化鉄と赤色酸化鉄とを混合して用いることが好ましい。
【００３７】
黄色酸化鉄と赤色酸化鉄とを混合して用いる場合、混合比は特に限定されないが、質量基準で９５：５〜５０：５０であることが好ましく、９０：１０〜６０：４０であることがより好ましい。
【００３８】
−酸化チタン−
酸化チタンは、アゾメチンアゾ系化合物及び／又はペリレン系化合物を保護して、その耐候性を向上し、ひいては化粧シートの耐候性を向上する役割を有する。なお、上述した酸化鉄も、アゾメチンアゾ系化合物及び／又はペリレン系化合物の耐候性を向上することができるが、酸化チタンを用いずに酸化鉄のみを用いた場合、ベタ印刷層の明度が下がりすぎ、背景となるベタ印刷層と絵柄層との明度差によるコントラストが不十分となり、化粧シートの意匠性が低下してしまう。
すなわち、ベタ印刷層の酸化チタンは、化粧シートの耐候性を良好にするとともに、化粧シートの意匠性を良好にする役割を有する。
【００３９】
酸化チタンは、アナターゼ型、ブルッカイト型及びルチル型があるが、光触媒活性の低いルチル型であることが好ましい。
【００４０】
−各顔料の配合比等−
ベタ印刷層中の、アゾメチンアゾ系化合物及びペリレン系化合物の総量をＡ、酸化鉄の総量をＢ、酸化チタンの総量をＣとした際に、下記式（１）を満たすことが好ましい。式（１）及び後述する式（２）において、「総量」は質量基準である。
３≦（Ｂ＋Ｃ）／Ａ≦１３  （１）
（Ｂ＋Ｃ）／Ａを３以上とすることにより、アゾメチンアゾ系化合物及びペリレン系化合物が酸化鉄及び酸化チタンによって保護され、化粧シートの耐候性を良好にしやすくできる。また、（Ｂ＋Ｃ）／Ａを１３以下とすることにより、化粧シートのＬ＊値の平均を４０以下として、化粧シートを濃色化しやすくできる。
（Ｂ＋Ｃ）／Ａは４以上１２以下であることがより好ましい。
なお、ベタ印刷層が、アゾメチンアゾ系化合物及びペリレン系化合物のうちの一方のみを含む場合には、上記の「Ａ」は、アゾメチンアゾ系化合物及びペリレン系化合物の一方の総量を意味する。
【００４１】
また、ベタ印刷層中の、酸化鉄の総量をＢ、酸化チタンの総量をＣとした際に、下記式（２）を満たすことが好ましい。
０．１≦Ｂ／Ｃ≦６．０  （２）
Ｂ／Ｃを０．１以上とすることにより、化粧シートのＬ＊値の平均を４０以下として、化粧シートを濃色化しやすくできる。また、Ｂ／Ｃを０．１以上とすることにより、化粧シートを木目調の色合いにしやすくできる。
Ｂ／Ｃを６．０以下とすることにより、ベタ印刷層の明度が下がりすぎ、背景となるベタ印刷層と絵柄層との明度差によるコントラストが不十分となり、化粧シートの意匠性が低下することを抑制しやすくできる。
Ｂ／Ｃは０．２以上５．５以下であることがより好ましく、０．２以上５．０以下であることがさらに好ましい。
【００４２】
−その他の顔料−
ベタ印刷層中には、本発明の効果を阻害しない範囲で、その他の顔料を含有していてもよい。
なお、遮熱性を良好にする観点からは、ベタ印刷層中には、カーボンブラックを実質的に含有しないことが好ましく、アゾメチンアゾ系化合物及びペリレン系化合物以外の黒色顔料を実質的に含有しないことがより好ましい。後述する絵柄層も、カーボンブラックを実質的に含有しないことが好ましく、アゾメチンアゾ系化合物及びペリレン系化合物以外の黒色顔料を実質的に含有しないことがより好ましい。
実質的に含有しないとは、ベタ印刷層（又は絵柄層）を構成する全固形分の０．１質量％以下であることを意味し、より好ましくは０．０１質量％以下、さらに好ましくは０．００１質量％以下、よりさらに好ましくは０質量％である。
【００４３】
−顔料の配合量、粒子径−
ベタ印刷層中の顔料の含有量は、基材の色味を隠蔽する観点、化粧シートのＬ＊値の平均を４０以下にしやすくする観点、及び、化粧シートの成形性のバランスの観点から、ベタ印刷層の全固形分の１０〜８０質量％であることが好ましく、１５〜６０質量％であることがより好ましく、２０〜４０質量％であることがさらに好ましい。
【００４４】
ベタ印刷層中の顔料の平均粒子径は特に限定されないが、通常の分散度合いであれば、０．０３〜０．５０μｍ程度である。
なお、本明細書において平均粒子径とは、レーザー光回折法による粒度分布測定における質量平均値Ｄ５０として求めることができる値である。
【００４５】
＜＜バインダー樹脂＞＞
ベタ印刷層のバインダー樹脂としては特に制限はなく、例えば、ウレタン樹脂、アクリルポリオール樹脂、アクリル樹脂、エステル樹脂、アミド樹脂、ブチラール樹脂、スチレン樹脂、ウレタン−アクリル共重合体、ポリカーボネート系ウレタン−アクリル共重合体（ポリマー主鎖にカーボネート結合を有し、末端、側鎖に２個以上の水酸基を有する重合体（ポリカーボネートポリオール）由来のウレタン−アクリル共重合体）、塩化ビニル−酢酸ビニル共重合体樹脂、塩化ビニル−酢酸ビニル−アクリル共重合体樹脂、塩素化プロピレン樹脂、ニトロセルロース樹脂、酢酸セルロース樹脂等の樹脂が好ましく挙げられ、これらを単独で、又は複数種を組み合わせて用いることができる。また、１液硬化型の他、例えば、トリレンジイソシアネート（ＴＤＩ）、ジフェニルメタンジイソシアネート（ＭＤＩ）、ヘキサメチレンジイソシアネート（ＨＤＩ）、イソホロンジイソシアネート（ＩＰＩＤ）、キシリレンジイソシアネート（ＸＤＩ）等のイソシアネート化合物等の硬化剤を伴う２液硬化型等、種々のタイプの樹脂を用いることができる。
【００４６】
ベタ印刷層及び後述する絵柄層は、耐候性を向上させる観点から、紫外線吸収剤、光安定剤等の耐候剤を含んでいてもよい。紫外線吸収剤及び光安定剤としては、基材に含まれ得るものとして例示した、紫外線吸収剤、光安定剤を挙げることができる。
紫外線吸収剤及び光安定剤の含有量は、耐候性の向上の観点から、後述する表面保護層中の含有量と同じ範囲を例示することができる。
【００４７】
ベタ印刷層の厚みは、基材の色味を隠蔽する観点、濃色を表現する観点、化粧シートのＬ＊値の平均を４０以下にしやすくする観点、及び、化粧シートの成形性のバランスの観点から、０．５〜１０μｍであることが好ましく、１〜８μｍであることがより好ましく、１．５〜５μｍであることがさらに好ましい。
【００４８】
ベタ印刷層及び絵柄層により付与する意匠が木材の模様の場合、ベタ印刷層は木肌模様（木材の模様を構成する模様のうち、導管、秋材及び節目等の暗部以外の部分）とすることが好ましい。また、ベタ印刷層及び絵柄層により付与する意匠がトラバーチン等の石の模様の場合、ベタ印刷層は凹陥部等の暗部以外の部分とすることが好ましい。また、ベタ印刷層及び絵柄層により付与する意匠がタイル模様又はレンガ模様の場合、ベタ印刷層はタイル部分又はレンガ部分とすることが好ましい。
なお、ベタ印刷層は、単層であってもよいし、複数のベタ印刷層を積層してもよい。
【００４９】
＜絵柄層＞
絵柄層は、例えば、顔料とバインダー樹脂とを含む。
絵柄層の色及び絵柄模様（パターン）は、化粧シートに所望の意匠外観を付与するのに適切なものを適宜選択すればよい。例えば、ベタ印刷層とのコントラストにより、絵柄層が木材の導管溝のような凹部の意匠外観を表現する場合には、ベタ印刷層よりも暗い色（Ｌ＊値の低い色）で形成することが好ましい。更により好ましくは、絵柄層の光沢をベタ印刷層の光沢よりも低光沢とする。
【００５０】
絵柄層の顔料としては、遮熱性の観点から有機顔料が好ましい。
有機顔料としては、キナクリドン、イソインドリノン、ニッケルアゾ錯体、フタロシアニン、アゾメチンアゾ系化合物及びペリレン系化合物が挙げられる。これらの中でも、耐候性の観点から、キナクリドン、イソインドリノン、ニッケルアゾ錯体及びフタロシアニンが好ましい。
【００５１】
キナクリドンは分子式Ｃ２０Ｈ１２Ｎ２Ｏ２で示される化合物である。キナクリドンは結晶構造の違いにより、Ｃ．Ｉ．ピグメントバイオレット１９、Ｃ．Ｉ．ピグメントレッド１２２、Ｃ．Ｉ．ピグメントレッド２０９、Ｃ．Ｉ．ピグメントレッド２０２、Ｃ．Ｉ．ピグメントオレンジ４８、Ｃ．Ｉ．ピグメントオレンジ４９等が挙げられる。
【００５２】
イソインドリノンは、インドリノン骨格を有する化合物である。イソインドリノンとしては、Ｃ．Ｉ．ピグメントイエロー１０９、Ｃ．Ｉ．ピグメントイエロー１１０、Ｃ．Ｉ．ピグメントイエロー１７３、Ｃ．Ｉ．ピグメントオレンジ６１等が挙げられる。
【００５３】
ニッケルアゾ錯体は、電子アクセプターであるニッケルと、電子ドナーであるアゾ基との配位結合による配位化合物である。ニッケルアゾ錯体としては、Ｃ．Ｉ．ピグメントグリーン１０、Ｃ．Ｉ．ピグメントイエロー１５０等が挙げられる。
【００５４】
フタロシアニンは、４つのフタル酸イミドが窒素原子で架橋された構造を有する環状化合物である。フタロシアニンとしては、無金属フタロシアニンであるＣ．Ｉ．ピグメントブルー１６、金属フタロシアニンであるＣ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントグリーン７、Ｃ．Ｉ．ピグメントグリーン３６等が挙げられる。
【００５５】
絵柄層の顔料は、濃色の色調を表現しつつ、耐候性を良好にする観点から、キナクリドン、イソインドリノン、ニッケルアゾ錯体及びフタロシアニンからなる群から選択される三種以上の化合物を含むことが好ましい。
三種以上の化合物は、所望の色に応じて適宜組み合わせることができ、例えば、（ｉ）赤色顔料又は橙色顔料の一種と、（ii）黄色顔料又は緑色顔料の一種と、（iii）青色顔料又は紫色顔料の一種とを組み合わせることができる。
具体的な有機顔料の組み合わせとしては、Ｃ．Ｉ．ピグメントレッド１２２とＣ．Ｉ．ピグメントイエロー１５０とＣ．Ｉ．ピグメントブルー１５との組み合わせ、Ｃ．Ｉ．ピグメントレッド１２２とＣ．Ｉ．ピグメントイエロー１０９とＣ．Ｉ．ピグメントブルー１５との組み合わせ等が挙げられる。
【００５６】
絵柄層中の顔料の含有量は、化粧シートのＬ＊値の平均を４０以下にしやすくする観点、及び、化粧シートの成形性のバランスの観点から、絵柄層の全固形の１０〜８０質量％であることが好ましく、１２〜５０質量％であることがより好ましく、１５〜３０質量％であることがさらに好ましい。
【００５７】
絵柄層中には無機顔料を含有してもよいが、濃色系の無機顔料は赤外線の吸収が高い傾向がある。このため、絵柄層の顔料としては有機顔料を多く用いることが好ましい。具体的には、絵柄層の顔料の全量に対する有機顔料の割合は、９０質量％以上であることが好ましく、９５質量％以上であることがより好ましく、９９質量％以上であることがさらに好ましく、１００質量％であることが最も好ましい。
また、耐候性の観点から、絵柄層の有機顔料の全量に対する、キナクリドン、イソインドリノン、ニッケルアゾ錯体及びフタロシアニンの総量は、９０質量％以上であることが好ましく、９５質量％以上であることがより好ましく、９９質量％以上であることがさらに好ましく、１００質量％であることが最も好ましい。
【００５８】
絵柄層中の顔料の平均粒子径は特に限定されないが、通常の分散度合いであれば、０．０３〜０．５０μｍ程度である。
【００５９】
絵柄層のバインダー樹脂は、上述したベタ印刷層のバインダー樹脂と同様のものを使用することができる。
【００６０】
絵柄層は、耐候性を向上させる観点から、紫外線吸収剤、光安定剤等の耐候剤を含んでいてもよい。
紫外線吸収剤及び光安定剤としては、基材に含まれ得るものとして例示した、紫外線吸収剤、光安定剤を挙げることができる。紫外線吸収剤及び光安定剤の含有量は、耐候性の向上の観点から、後述する表面保護層中の含有量と同じ範囲を例示することができる。
【００６１】
絵柄層の厚みは、化粧シートのＬ＊値の平均を４０以下にしやすくする観点、及び、化粧シートの成形性のバランスの観点から、０．５〜１０μｍであることが好ましく、１〜８μｍであることがより好ましく、１．５〜５μｍであることがさらに好ましい。絵柄層が多層の場合、各絵柄層の厚みが前記範囲であることが好ましい。
【００６２】
絵柄層の絵柄の種類は特に限定されないが、凹部を表現する絵柄であることが好ましい。
ベタ印刷層及び絵柄層により付与する意匠が木材の模様の場合、絵柄層は、導管、秋材及び節から選ばれる１種以上の模様を形成してなることが好ましい。導管とは、水分の通路となる円筒形の細胞であり、微小な導管が配列することにより、人の目には該配列に沿って濃色の絵柄が形成されているようにみえる。秋材とは、夏から秋にかけて形成される目幅が狭く色の濃い部分のことである。なお、春から夏にかけてつくられる目幅の大きな部分は春材と称し、春材と秋材とが交互に繰り返されることで木材の年輪が形成される。節とは、幹に取り込まれた枝の痕跡であり、円形又は楕円形に近い形状をしており、周辺組織よりも濃い色を有している。
また、ベタ印刷層及び絵柄層により付与する意匠がトラバーチン等の石の模様の場合、絵柄層は凹陥部模様とすることが好ましい。また、ベタ印刷層及び絵柄層により付与する意匠がタイル模様又はレンガ模様の場合、絵柄層は目地模様とすることが好ましい。
【００６３】
絵柄層は、例えば、顔料及びバインダー樹脂等を含む絵柄層形成用インキを用いた印刷により形成できる。この際、単色によって絵柄層を形成してもよいし、顔料の配合を変えた複数のインキを用いた多色印刷によって絵柄層を形成してもよい。また、絵柄層は、単層であってもよいし、複数の絵柄層が互いに重なり合うように積層してもよい。
【００６４】
絵柄層のうち、基材から最も離れた側に配置される絵柄層は、アゾメチンアゾ系化合物及びペリレン系化合物を含有しないことが好ましい。当該構成とすることにより、化粧シートの耐候性を良好にしやすくできる。
また、ベタ印刷層及び絵柄層は、基材から離れた側に配置される層ほど、アゾメチンアゾ系化合物及びペリレン系化合物の含有割合が少ないことが好ましい。当該構成とすることにより、化粧シートの耐候性を良好にしやすくできる。
なお、任意の層中に、アゾメチンアゾ系化合物及びペリレン系化合物のうちの一方のみを含む場合には、前記の「含有割合」は、層の全固形分に対する、アゾメチンアゾ系化合物及びペリレン系化合物の一方の含有割合を意味する。また、任意の層中に、アゾメチンアゾ系化合物及びペリレン系化合物の両方を含む場合には、前記の「含有割合」は、層の全固形分に対する、アゾメチンアゾ系化合物及びペリレン系化合物を合計した含有割合を意味する。
【００６５】
＜接着剤層Ａ＞
化粧シートは、必要に応じて接着剤層Ａを有することができる。
特に、化粧シートが後述する透明性樹脂層を有する場合、絵柄層と該透明性樹脂層との層間密着性を向上させるため、接着剤層Ａを設けることは有効である。接着剤層Ａを構成する接着剤としては、通常化粧シートで用いられる接着剤を制限なく用いることができる。
【００６６】
接着剤としては、例えば、ウレタン系接着剤、アクリル系接着剤、エポキシ系接着剤、ゴム系接着剤等が挙げられ、中でも、ウレタン系接着剤が接着力の点で好ましい。なお、ウレタン系接着剤としては、例えば、ポリエーテルポリオール、ポリエステルポリオール、アクリルポリオール、ポリカーボネートジオール等の各種ポリオール化合物と、上記の各種イソシアネート化合物等の硬化剤とを含む２液硬化型ウレタン樹脂を利用した接着剤が挙げられる。また、アクリル−ポリエステル−塩酢ビ系樹脂等も加熱により容易に接着性を発現し、高温での使用でも接着強度を維持し得る好適な接着剤である。
【００６７】
接着剤層Ａの厚さは、十分な接着性が得られる観点から、好ましくは０．１μｍ以上、より好ましくは１μｍ以上、さらに好ましくは２μｍ以上であり、上限として好ましくは２０μｍ以下、より好ましくは１０μｍ以下である。
【００６８】
＜透明性樹脂層＞
化粧シートは、ベタ印刷層及び絵柄層を保護する観点、耐候性及び耐擦傷性等の表面特性の向上の観点から、絵柄層上に直接、又は他の層を介して透明性樹脂層を積層してもよい。透明性樹脂層は単層であってもよいし、２層以上から形成してもよい。
【００６９】
透明性樹脂層を構成する樹脂としては、例えば、ポリオレフィン樹脂、ポリエステル樹脂、アクリル樹脂、ポリカーボネート樹脂、ポリウレタン樹脂、ポリスチレン樹脂、塩化ビニル樹脂、酢酸ビニル樹脂、弗素樹脂等が好ましく挙げられる。
中でも、耐候性及び耐傷性等の表面特性の向上の観点から、ポリオレフィン樹脂、ポリエステル樹脂及び弗素樹脂が好ましく、特にポリオレフィン樹脂が好ましい。ポリオレフィン樹脂としては、着色基材を構成し得るものとして例示した樹脂が挙げられ、中でもポリプロピレン樹脂が好ましい。
【００７０】
弗素樹脂としては、ポリ弗化ビニル、ポリ弗化ビニリデン、ポリ四弗化エチレン、エチレン−４弗化エチレン共重合体、４弗化エチレン−６弗化プロピレン共重合体等が挙げられ、これらの単体又はこれらの２種以上の混合物を用いることができる。
弗素樹脂を含む透明性樹脂層は、弗素樹脂とは別に、ポリメチル（メタ）アクリレート、ポリブチル（メタ）アクリレ−ト、メチル（メタ）アクリレート−ブチル（メタ）アクリレート共重合体、エチレン−メチル（メタ）アクリレート共重合体等のアクリル樹脂を含むことが好ましい。
また、弗素樹脂を含む透明性樹脂層を用いる場合、その他の透明性樹脂層を併用し、透明性樹脂層を多層構成とすることが好ましい。この際、その他の透明性樹脂層が装飾層側となるように配置することが好ましい。
【００７１】
透明性樹脂層は、必要に応じて、添加剤が配合されていてもよく、例えば、上記基材中に配合し得る添加剤として例示したものを用いることができる。各種の添加剤の中でも、紫外線吸収剤、光安定剤といった耐候剤を用いることが好ましい。
紫外線吸収剤、光安定剤としては、基材に用い得るものとして例示した、紫外線吸収剤、光安定剤を挙げることができる。これらの耐候剤の含有量は、耐候性の向上の観点から、着色基材中の含有量と同じ範囲を例示することができる。
【００７２】
透明性樹脂層の厚さは、装飾層の保護、耐傷性及び耐候性等の表面特性の向上の観点から、１０μｍ以上が好ましく、３０μｍ以上がより好ましく、５０μｍ以上がさらに好ましい。また、化粧シートの取り扱い性の観点から、上限としては、１５０μｍ以下が好ましく、１２０μｍ以下がより好ましく、１００μｍ以下がさらに好ましい。また、装飾層を保護し、かつ優れた耐傷性を得る観点から、基材と同等以上の厚さとすることが好ましい。
【００７３】
透明性樹脂層は、透明性樹脂層と他の層との層間密着性の向上等のために、その片面又は両面に、酸化法、凹凸化法等の物理的表面処理、又は化学的表面処理等の表面処理を施すことができる。これらの物理的または化学的表面処理としては、上記の着色基材の表面処理と同じの方法が好ましく例示される。
また、透明性樹脂層と他の層との層間密着性の向上のために、透明性樹脂層の片面又は両面にプライマー層を形成する等の処理を施してもよい。このプライマー層については、後述する。
【００７４】
＜表面保護層＞
化粧シートには、主に耐傷性及び耐候性等の表面特性を付与する観点から、絵柄層上に直接、又は他の層（接着剤層Ａ、透明性樹脂層、プライマー層）の上に表面保護層を形成してもよい。
【００７５】
表面保護層は、硬化性樹脂を含有する樹脂組成物の硬化物を含むことが好ましい。
表面保護層の形成に用いられる硬化性樹脂としては、２液硬化型樹脂等の熱硬化性樹脂の他、電離放射線硬化性樹脂等が好ましく用いられ、これらの複数種を組み合わせた、例えば、電離放射線硬化性樹脂と熱硬化性樹脂とを併用する、又は硬化性樹脂と熱可塑性樹脂とを併用する、いわゆるハイブリッドタイプであってもよい。
硬化性樹脂としては、表面保護層を構成する樹脂の架橋密度を高め、より優れた耐傷性及び耐候性等の表面特性とを得る観点から、電離放射線硬化性樹脂が好ましく、また、取り扱いが容易との観点から、電子線硬化性樹脂がより好ましい。
【００７６】
＜＜電離放射線硬化性樹脂＞＞
電離放射線硬化性樹脂とは、電離放射線を照射することにより、架橋、硬化する樹脂のことであり、電離放射線硬化性官能基を有するものである。ここで、電離放射線硬化性官能基とは、電離放射線の照射によって架橋硬化する基であり、（メタ）アクリロイル基、ビニル基、アリル基等のエチレン性二重結合を有する官能基等が好ましく挙げられる。また、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線等の電磁波、α線、イオン線等の荷電粒子線も含まれる。
電離放射線硬化性樹脂としては、具体的には、従来電離放射線硬化性樹脂として慣用されている重合性モノマー、重合性オリゴマーの中から適宜選択して用いることができる。
【００７７】
重合性モノマーとしては、分子中にラジカル重合性不飽和基を持つ（メタ）アクリレート系モノマーが好ましく、中でも多官能性（メタ）アクリレートモノマーが好ましい。本明細書において、「（メタ）アクリレート」とは「アクリレート又はメタクリレート」を意味する。
多官能性（メタ）アクリレートモノマーとしては、分子中に２つ以上の電離放射線硬化性官能基を有し、かつ該官能基として少なくとも（メタ）アクリロイル基を有する（メタ）アクリレートモノマーが挙げられ、より優れた耐傷性及び耐候性等の表面特性を得る観点から、アクリロイル基を有するアクリレートモノマーが好ましい。
より優れた耐傷性及び耐候性等の表面特性を得る観点から、官能基数は好ましくは２以上であり、上限として好ましくは８以下、より好ましくは６以下、更に好ましくは４以下、特に好ましくは３以下である。
かかる多官能性（メタ）アクリレートモノマーとしては、例えば、ジエチレングリコールジ（メタ）アクリレート、プロピレングリコールジ（メタ）アクリレート、トリメチロールプロパントリ（メタ）アクリレート、トリメチロールプロパンテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が挙げられる。これらの多官能性（メタ）アクリレートは、単独で、又は複数種を組み合わせて用いてもよい。
【００７８】
重合性オリゴマーとしては、例えば、分子中に２つ以上の電離放射線硬化性官能基を有し、かつ該官能基として少なくとも（メタ）アクリロイル基を有する（メタ）アクリレートオリゴマーが挙げられる。例えば、ウレタン（メタ）アクリレートオリゴマー、エポキシ（メタ）アクリレートオリゴマー、ポリエステル（メタ）アクリレートオリゴマー、ポリエーテル（メタ）アクリレートオリゴマー、ポリカーボネート（メタ）アクリレートオリゴマー、アクリル（メタ）アクリレートオリゴマー等が挙げられる。
さらに、重合性オリゴマーとしては、他にポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテル等の分子中にカチオン重合性官能基を有するオリゴマー等がある。
【００７９】
これらの重合性オリゴマーは、単独で、又は複数種を組み合わせて用いてもよい。より優れた耐傷性及び耐候性等の表面特性を得る観点から、ウレタン（メタ）アクリレートオリゴマー、エポキシ（メタ）アクリレートオリゴマー、ポリエステル（メタ）アクリレートオリゴマー、ポリエーテル（メタ）アクリレートオリゴマー、ポリカーボネート（メタ）アクリレートオリゴマー、アクリル（メタ）アクリレートオリゴマーが好ましく、ウレタン（メタ）アクリレートオリゴマー、ポリカーボネート（メタ）アクリレートオリゴマーがより好ましい。
【００８０】
より優れた耐傷性及び耐候性等の表面特性を得る観点から、これらの重合性オリゴマーの官能基数は、好ましくは２以上であり、上限として好ましくは８以下、より好ましくは６以下、さらに好ましくは４以下、よりさらに好ましくは３以下である。
【００８１】
これらの重合性オリゴマーの重量平均分子量は、より優れた耐傷性及び耐候性等の表面特性を得る観点から、２，５００以上が好ましく、３，０００以上がより好ましく、３，５００以上が更に好ましい。また、上限としては、１５，０００以下が好ましく、１２，５００以下がより好ましく、１１，０００以下が更に好ましい。ここで、重量平均分子量は、ＧＰＣ分析によって測定され、かつ標準ポリスチレンで換算された平均分子量である。
【００８２】
電離放射線硬化性樹脂は、上記多官能性（メタ）アクリレート等とともに、その粘度を低下させる等の目的で、単官能性（メタ）アクリレートを適宜併用することができる。これらの単官能性（メタ）アクリレートは、単独で、又は複数種を組み合わせて用いてもよい。
【００８３】
電離放射線硬化性樹脂としては、耐傷性及び耐候性等の表面特性を向上させる観点から、重合性オリゴマーを含むものであることが好ましい。電離放射線硬化性樹脂中の重合性オリゴマーの含有量は、８０質量％以上が好ましく、９０質量％以上がより好ましく、９５質量％以上がさらに好ましく、１００質量％がよりさらに好ましい。
【００８４】
表面保護層を構成する硬化性樹脂組成物は、紫外線吸収剤を含むことが好ましい。表面保護層が紫外線吸収剤を含むことで、表面保護層中に紫外線吸収剤が安定して保持されるので、厳しい環境下においても、優れた耐候性が得られる。
紫外線吸収剤としては、着色基材に含まれ得る紫外線吸収剤として例示した、ベンゾトリアゾール系紫外線吸収剤、ベンゾフェノン系紫外線吸収剤、トリアジン系紫外線吸収剤等が挙げられ、トリアジン系紫外線吸収剤が好ましい。
【００８５】
また、表面保護層を構成する硬化性樹脂組成物は、耐候性を向上させる観点から、光安定剤を含むことが好ましい。光安定剤としては、ヒンダードアミン系光安定剤が好ましく、着色基材に用い得る光安定剤として例示したヒンダードアミン系光安定剤を用いることができ、耐候性の観点から、デカン二酸（セバシン酸）由来のヒンダードアミン系光安定剤が好ましい。
【００８６】
表面保護層において、これらの紫外線吸収剤、光安定剤は、単独で、又は複数種を組み合わせて用いることができる。また、紫外線吸収剤、光安定剤は、例えば、（メタ）アクリロイル基、ビニル基、アリル基等のエチレン性二重結合を有する反応性官能基を有するものであってもよい。表面保護層を構成する硬化性樹脂との相互作用により、ブリードアウトしにくくなるため、より多量に用いることができ、より優れた耐候性が得られる。
【００８７】
表面保護層中の紫外線吸収剤の含有量は、表面保護層を構成する硬化性樹脂１００質量部に対し、０．１質量部以上が好ましく、０．２質量部以上がより好ましく、０．３質量部以上がさらに好ましく、０．５質量部以上がよりさらに好ましい。また上限としては、２０質量部以下が好ましく、１０質量部以下がより好ましい。
表面保護層中の光安定剤の含有量は、表面保護層を構成する硬化性樹脂１００質量部に対し、０．１質量部以上が好ましく、０．５質量部以上がより好ましく、１質量部以上がさらに好ましく、１．５質量部以上がよりさらに好ましい。また上限としては、１０質量部以下が好ましく、８質量部以下がより好ましく、５質量部以下がさらに好ましく、３質量部以下がよりさらに好ましい。表面保護層中の紫外線吸収剤、光安定剤の含有量が上記範囲内であると、ブリードアウトすることなく、優れた添加効果が得られる。
【００８８】
表面保護層には、添加剤として、本発明の目的を損なわない範囲で、上記の紫外線吸収剤、光安定剤の他、紫外線遮蔽剤、耐摩耗性向上剤、重合禁止剤、架橋剤、帯電防止剤、接着性向上剤、レベリング剤、チクソ性付与剤、カップリング剤、可塑剤、消泡剤、充填剤、ブロッキング防止剤、滑剤、溶剤等を添加することができる。
【００８９】
表面保護層の厚さは、耐傷性及び耐候性等の表面特性を向上させる観点から、２μｍ以上が好ましく、３μｍ以上がより好ましく、４μｍ以上がさらに好ましい。また、化粧シートを成形する際の表面保護層のクラック抑制の観点から、表面保護層の厚さは１５μｍ以下が好ましく、１０μｍ以下がより好ましく、８μｍ以下がさらに好ましい。
【００９０】
＜プライマー層＞
化粧シートは、所望に応じてプライマー層を設けることができる。プライマー層は、主に層間密着性の向上効果を得るために設けられる層である。また、プライマー層が、着色基材の表面保護層側とは反対側の面に設けられる場合（このような場合のプライマー層は、「裏面プライマー層」とも称される。）は、基材と被着材との層間密着性を向上することができる。
プライマー層は、基材と装飾層との間、接着剤層Ａと透明性樹脂層との間、透明性樹脂層と表面保護層との間、基材の装飾層側とは反対側の面、から選らばれる何れか１箇所以上に設けることができる。
【００９１】
プライマー層の形成には、バインダーに硬化剤、また紫外線吸収剤、光安定剤等の耐候剤、ブロッキング防止剤等の添加剤を適宜混合した樹脂組成物が用いられる。
バインダーとしては、例えば、上記のベタ印刷層に用い得るバインダーとして例示した樹脂が好ましく挙げられ、これらを単独で、又は複数種を組み合わせて用いることができる。例えば、ポリカーボネート系ウレタン−アクリル共重合体とアクリルポリオール樹脂との混合物をバインダーとして用いることができる。
【００９２】
また、１液硬化型の他、例えば、トリレンジイソシアネート（ＴＤＩ）、ジフェニルメタンジイソシアネート（ＭＤＩ）、ヘキサメチレンジイソシアネート（ＨＤＩ）、イソホロンジイソシアネート（ＩＰＩＤ）、キシリレンジイソシアネート（ＸＤＩ）等のイソシアネート化合物等の硬化剤を伴う２液硬化型等、種々のタイプの樹脂を用いることができる。
【００９３】
プライマー層は、耐候性を向上させる観点から、紫外線吸収剤、光安定剤等の耐候剤を含むことが好ましい。紫外線吸収剤及び光安定剤としては、基材に含まれ得るものとして例示したものを挙げることができる。
プライマー層における紫外線吸収剤の含有量は、プライマー層を構成する樹脂１００質量部に対し、好ましくは１質量部以上、より好ましくは５質量部以上、さらに好ましくは１０質量部以上であり、また上限として好ましくは４０質量部以下、より好ましくは３０質量部以下、さらに好ましくは２５質量部以下である。
また、プライマー層における光安定剤の含有量は、プライマー層を構成する樹脂１００質量部に対し、好ましくは０．５質量部以上、より好ましくは１質量部以上、さらに好ましくは１．５質量部以上、よりさらに好ましくは２質量部以上であり、また上限として好ましくは２０質量部以下、より好ましくは１５質量部以下、さらに好ましくは１０質量部以下、よりさらに好ましくは８質量部以下である。
プライマー層中の紫外線吸収剤及び光安定剤の含有量が上記範囲内であると、プライマー層としての優れた性能とともに、優れた耐候性が得られる。
【００９４】
プライマー層の厚さは、層間密着性の向上効果、さらには各層の熱収縮の緩和効果を得る観点から、１μｍ以上が好ましく、２μｍ以上がより好ましく、３μｍ以上がさらに好ましい。また、上限としては、１０μｍ以下が好ましく、８μｍ以下がより好ましく、６μｍ以下がさらに好ましい。
【００９５】
化粧シートは、エンボス加工等で表面に凹凸が形成されたものであってもよい。
エンボス加工を行う場合、例えば、化粧シートを好ましくは８０℃以上２６０℃以下、より好ましくは８５℃以上１６０℃以下、さらに好ましくは１００℃以上１４０℃以下に加熱し、化粧シートにエンボス版を押圧して、エンボス加工を行うことができる。エンボス版は、化粧シートの基材を基準として装飾層側に押し当てることが好ましい。
【００９６】
＜Ｌ＊値＞
本発明の化粧シートは、化粧シートの基材とは反対側の表面からＪＩＳ  Ｚ８７８１−４：２０１３に準拠して測定したＣＩＥ（国際照明委員会）Ｌ＊ａ＊ｂ＊表色系におけるＬ＊値の平均が４０以下であることを要する。
Ｌ＊値の平均が４０を超える場合、化粧シートが全体として濃色化されず、意匠性を良好にすることができない。Ｌ＊値の平均は３５以下であることが好ましく、３３以下であることがより好ましい。Ｌ＊値の平均の下限は特に限定されないが、通常２５以上である。
【００９７】
Ｌ＊値の平均は、１６箇所の測定値の平均値を意味する。１６の測定箇所は、測定サンプルの外縁から１ｃｍの領域を余白として、該余白よりも内側の領域に関して、縦方向及び横方向を５等分する線を引いた際の、交点の１６箇所を測定の中心とすることが好ましい。例えば、測定サンプルが四角形の場合、四角形の外縁から１ｃｍの領域を余白として、該余白よりも内側の領域を縦方向及び横方向に５等分した点線の交点の１６箇所を中心として測定を行い、その平均値でパラメータを算出することが好ましい。なお、測定サンプルが円形、楕円形、三角形、五角形等の四角形以外の形状の場合、これら形状に内接する四角形を描き、該四角形に関して、上記手法により１６箇所の測定を行うことが好ましい。
【００９８】
＜用途＞
本発明の化粧シートは、例えば、床、壁、窓、扉、手すり、塀、柵、簀子等の建築物や構造物；ダッシュボード、グローブボックス、インパネアッパーケース、センターコンソール、フロアコンソール等の自動車等の車両；等の化粧シートとして用いることができ、特に、太陽光の照射による熱が問題となりやすい窓枠用の化粧シート、自動車等の車両内装の化粧シートとして好適に用いることができる。
【００９９】
［化粧材］
本発明の化粧材は、被着材と上記の本発明の化粧シートとを有するものであり、より具体的には、被着材の装飾を要する側の面と、化粧シートの基材側の面とを密着し、積層したものである。
【０１００】
＜被着材＞
被着材としては、各種素材の平板、曲面板等の板材、立体形状物品、シート（或いはフィルム）等が挙げられる。例えば、杉、檜、松、ラワン等の各種木材から成る木材単板、木材合板、パーティクルボード、ＭＤＦ（中密度繊維板）等の木質繊維板等の板材や立体形状物品等として用いられる木質部材；鉄、アルミニウム等の板材や鋼板、立体形状物品、あるいはシート等として用いられる金属部材；ガラス、陶磁器等のセラミックス、石膏等の非セメント窯業系材料、ＡＬＣ（軽量気泡コンクリート）板等の非陶磁器窯業系材料等の板材や立体形状物品等として用いられる窯業部材；アクリル樹脂、ポリエステル樹脂、ポリスチレン樹脂、ポリプロピレン等のポリオレフィン樹脂、ＡＢＳ（アクリロニトリル−ブタジエン−スチレン共重合体）樹脂、フェノール樹脂、塩化ビニル樹脂、セルロース樹脂、ゴム等の板材、立体形状物品、あるいはシート等として用いられる樹脂部材等が挙げられる。また、これらの部材は、単独で、又は複数種を組み合わせて用いることができる。
【０１０１】
被着材の厚さは、用途及び材料に応じて適宜選択すればよく、０．１ｍｍ以上１０ｍｍ以下が好ましく、０．３ｍｍ以上５ｍｍがより好ましく、０．５ｍｍ以上３ｍｍ以下が更に好ましい。
【０１０２】
＜接着剤層Ｂ＞
被着材と化粧シートとは、優れた接着性を得るため、接着剤層Ｂを介して貼り合わせられることが好ましい。
【０１０３】
接着剤層Ｂに用いられる接着剤としては、特に限定されず、公知の接着剤を使用することができ、例えば、感熱接着剤、感圧接着剤等の接着剤が好ましく挙げられる。この接着剤層Ｂを構成する接着剤に用いられる樹脂としては、例えば、アクリル樹脂、ポリウレタン樹脂、塩化ビニル樹脂、酢酸ビニル樹脂、塩化ビニル−酢酸ビニル共重合樹脂、スチレン−アクリル共重合樹脂、ポリエステル樹脂、ポリアミド樹脂等が挙げられ、これらを単独で、又は複数種を組み合わせて用いることができる。また、イソシアネート化合物等を硬化剤とする２液硬化型のポリウレタン系接着剤、ポリエステル系接着剤も適用し得る。
また、接着剤層Ｂには、粘着剤を用いることもできる。粘着剤としては、アクリル系、ウレタン系、シリコーン系、ゴム系等の粘着剤を適宜選択して用いることができる。
【０１０４】
接着剤層Ｂの厚さは特に制限はないが、優れた接着性を得る観点から、１μｍ以上１００μｍ以下が好ましく、５μｍ以上５０μｍ以下がより好ましく、１０μｍ以上３０μｍ以下が更に好ましい。
【０１０５】
＜化粧材の製造方法＞
化粧材は、化粧シートと被着材とを積層する工程を経て製造することができる。
本工程は、被着材と、本発明の化粧シートとを積層する工程であり、被着材の装飾を要する側の面と、化粧シートの基材側の面とを対向させて積層する。被着材と化粧シートとを積層する方法としては、例えば、接着剤層Ｂを介して化粧シートを板状の被着材に加圧ローラーで加圧して積層するラミネート方法等が挙げられる。
【０１０６】
接着剤としてホットメルト接着剤（感熱接着剤）を用いる場合、接着剤を構成する樹脂の種類にもよるが、加温温度は１６０℃以上２００℃以下が好ましく、反応性ホットメルト接着剤では１００℃以上１３０℃以下が好ましい。また、真空成形加工の場合は加熱しながら行うことが一般的であり、８０℃以上１３０℃以下が好ましく、より好ましくは９０℃以上１２０℃以下である。
【０１０７】
以上のようにして得られる化粧材は、例えば、床、壁、窓、扉、手すり、塀、柵、簀子等の建築物や構造物；ダッシュボード、グローブボックス、インパネアッパーケース、センターコンソール、フロアコンソール等の自動車等の車両；等の部材として用いることができ、特に、太陽光の照射による熱が問題となりやすい窓枠用化粧材等の内装又は外装用の化粧材、自動車等の車両の内装又は外装用の化粧材として好適に用いることができる。
【実施例】
【０１０８】
次に、本発明を実施例により、さらに詳細に説明するが、本発明は、この例によってなんら限定されるものではない。
【０１０９】
１．測定及び評価
実施例及び比較例で得られた化粧シートに関して、下記の測定及び評価を行った。結果を表１に示す。
各測定及び評価時の雰囲気は、温度は２３℃±５℃、湿度４０〜６５％とした。また、各測定及び評価の開始前に、化粧シートを前記雰囲気に１０分以上晒してから測定及び評価を行った。
【０１１０】
１−１．Ｌ＊値
化粧シートの基材とは反対側の表面（絵柄層側の表面）からＪＩＳ  Ｚ８７８１−４：２０１３に準拠して測定したＣＩＥ（国際照明委員会）Ｌ＊ａ＊ｂ＊表色系におけるＬ＊値の平均を算出した。明細書本文の記載に従い、１６箇所の測定値の平均値とした。また、測定装置は、日本分光株式会社製の紫外可視近赤分光光度計「品番：Ｖ−６７０」を用い、下記の条件で測定した。
＜測定条件＞
測光モード：反射、測定範囲：１０×１０ｍｍ角、光源：Ｄ６５光源、視野：１０°視野
【０１１１】
１−２．遮熱性
化粧シートの基材側の面に、波長７８０〜２５００ｎｍの分光反射率の平均が６０％の白色基材を貼り合わせたサンプルを作製した。ＪＩＳ  Ｋ５６０２：２００８に準拠して、サンプルの白色基材とは反対側の表面（絵柄層側の表面）から波長７８０〜２５００ｎｍの分光反射率を測定し、その平均値を算出した。波長７８０〜２５００ｎｍの分光反射率の平均値が５０％以上のものを「Ａ」、２０％以上５０％未満のものを「Ｂ」、２０％未満のものを「Ｃ」とした。測定装置及び測定条件は、上記の１−１の測定装置及び測定条件と同じである。）
【０１１２】
１−３．耐候性
ＪＩＳ  Ｂ７７５３：２００７に準拠するサンシャインカーボンアーク灯式の耐候性試験機（サンシャインウェザーメーター  Ｓ３００、スガ試験機株式会社製）を用いて、ＪＩＳ  Ｋ５６００−７−７：２００８に準拠する条件下で、化粧シートの耐候性試験を８０００時間実施した。耐候試験前の化粧シートのＬ＊ａ＊ｂ＊と、耐候試験前の化粧シートのＬ＊ａ＊ｂ＊とから算出される色差（ΔＥ＊ａｂ）が４以下のものを「Ａ」、前記差が４超７以下のものを「Ｂ」、７超のものを「Ｃ」とした。耐候性試験の条件は下記の通りである。
＜耐候性試験の条件＞
放電電圧：５０±２Ｖ
放電電流：６０±２Ａ
ガラス製フィルター：Ａタイプ
ブラックパネル温度：６３±３℃
水の噴射条件：
圧力：０．０８〜０．１３ＭＰａ
水量：２１００＋１００ｍＬ／分
噴射時間：１８分／１２０分照射
水質：ｐＨ６．８
水温：１６±５℃
相対湿度：９０±５％（結露時）、５０±５％（照射時）
試料面放射照度：２５５Ｗ／ｍ２（３００〜４００ｎｍでの連続照射）
１サイクル：１２０分間（１０２分間の照射に続いて１８分間の照射及び噴射）
サイクル数：４０００サイクル
【０１１３】
２．化粧シート及び化粧材の作製
［実施例１］
赤外線反射性を有する基材として白色ポリプロピレンシート（厚さ６０μｍ。ランダムポリプロピレン樹脂１００質量部に対して酸化チタンを１０質量部含有。波長７８０〜２５００ｎｍの分光反射率の平均４０％）を用意して、該シートの一方の面に、下記処方のベタ印刷層形成用インキ１をグラビアコート法により塗布、乾燥し、厚さ１．５μｍのベタ印刷層（木肌模様）を形成した。
【０１１４】
＜ベタ印刷層形成用インキ１＞
・バインダー樹脂（アクリルウレタン系樹脂）  ７４質量部
・アゾメチンアゾ系化合物（黒色顔料）  ２質量部
（平均粒子径：０．２μｍ）
・黄色酸化鉄（ＦｅＯＯＨ）  １３質量部
（平均粒子径：０．１μｍ）
・赤色酸化鉄（Ｆｅ２Ｏ３）  ５質量部
（平均粒子径：０．１μｍ）
・酸化チタン  ５質量部
（平均粒子径：０．２μｍ）
・希釈溶剤  適量
【０１１５】
次いで、ベタ印刷層上に、下記処方の絵柄層形成用インキ１〜３をグラビアコート法により順次塗布、乾燥し、それぞれ厚さ平均１．０μｍの絵柄層（導管溝模様）を形成し、ベタ印刷層及び絵柄層を含む木目模様を形成した。なお、絵柄層形成用インキ２及び３の赤色顔料、黄色顔料及び青色顔料の種類は、絵柄層形成用インキ１と同様である。
【０１１６】
＜絵柄層形成用インキ１＞
・バインダー樹脂（アクリルウレタン系樹脂）  ７９質量部
・赤色顔料（キナクドリン、Ｃ．Ｉ．ピグメントレッド１２２）  ５質量部
（平均粒子径：０．１３μｍ）
・黄色顔料（ニッケルアゾ錯体、Ｃ．Ｉ．ピグメントイエロー１５０）  １２質量部
（平均粒子径：０．０５μｍ）
・青色顔料（フタロシアニン、Ｃ．Ｉ．ピグメントブルー１５）  ２質量部
（平均粒子径：０．０４μｍ）
・希釈溶剤  適量
【０１１７】
＜絵柄層形成用インキ２＞
・バインダー樹脂  ８６質量部
・赤色顔料  ８質量部
・黄色顔料  ６質量部
・青色顔料  ６質量部
・希釈溶剤  適量
【０１１８】
＜絵柄層形成用インキ３＞
・バインダー樹脂  ８０部
・赤色顔料  ８部
・黄色顔料  ５部
・青色顔料  １０部
・希釈溶剤  適量
【０１１９】
次いで、絵柄層上に、接着剤層（ポリエステル樹脂、厚さ：５μｍ）を形成し、該接着剤層上に、透明性樹脂層（透明ポリプロピレン樹脂、厚さ：８０μｍ）を押出しラミネート方式で積層した。
次いで、透明性樹脂層の表面にコロナ放電処理を施した後、２液硬化性ウレタン樹脂組成物を塗布してプライマー層（厚さ：２μｍ）を形成した。
【０１２０】
次いで、プライマー層上に下記処方の表面保護層形成用インキをロールコート法で塗布し、電子線照射装置を用いて、酸素濃度：２００ｐｐｍ、加速電圧：１７５ｋｅＶ、照射量：５Ｍｒａｄの条件で電子線を照射し、電離放射線硬化性樹脂組成物を硬化させて、厚さ３μｍの表面保護層を形成し、実施例１の化粧シートを得た。
【０１２１】
＜表面保護層形成用インキ＞
・３官能ウレタンアクリレートオリゴマー  １００質量部
（質量平均分子量５０００）
・無機フィラー  ２５質量部
（シリカ粒子、平均粒子径：５μｍ）
【０１２２】
２液硬化型ウレタン樹脂からなる接着剤を塗布した塗装鋼板（厚さ：０．４ｍｍ）をオーブンに入れて、１５０℃で１分間養生した後、直ちにロールラミネーターを用いて、前記塗装鋼板と上記の化粧シートとを貼着し、実施例１の化粧材を得た。貼着の際は、塗装鋼板の接着剤塗布面と、化粧シートの白色ポリプロピレンシート側とを対向させた。
得られた化粧シート、及び化粧部材について、上記の評価を行い、その評価結果を表１に示す。
【０１２３】
［実施例２〜８］
ベタ印刷層及び／又は絵柄層の顔料の配合比を表１のように変更した以外は、実施例１と同様にして、実施例２〜８の化粧シート及び化粧材を得た。なお、実施例２、３、５、６及び８は、表面保護層形成用インキとして、紫外線吸収剤（トリアジン系紫外線吸収剤）を５質量部追加したものを用いた。
【０１２４】
［比較例１〜５］
ベタ印刷層及び／又は絵柄層の顔料の配合比を表１のように変更した以外は、実施例１と同様にして、比較例１〜５の化粧シート及び化粧材を得た。
【０１２５】
【表１】
2020151902.tif 000003
【０１２６】
表１の結果から、実施例１〜８の化粧シートは、Ｌ＊値が４０以下であり濃色表現が良好であるとともに、遮熱性及び耐候性を良好にできるものであることが確認できる。
【産業上の利用可能性】
【０１２７】
本発明の化粧シートは、遮熱性及び耐候性に優れるため、床、壁、窓、扉、手すり、塀、柵、簀子等の建築物や構造物；ダッシュボード、グローブボックス、インパネアッパーケース、センターコンソール、フロアコンソール等の自動車等の車両；等の化粧シートとして有用であり、特に、太陽光の照射による熱が問題となりやすい窓枠用の化粧シート、自動車等の車両内装の化粧シートとして極めて有用である。
【符号の説明】
【０１２８】
１０：基材
２０：ベタ印刷層
３１、３２：絵柄層
１００：化粧シート
【図１】
2020151902.tif 000004
【図２】
2020151902.tif 000005